Вспениваемые композиции, содержащие винилароматические полимеры, имеющие самогасящие свойства и улучшенную обрабатываемость

1. Вспениваемая полимерная композиция, содержащая:
a) полимерную матрицу, содержащую винилароматические полимеры и/или сополимеры,
b) от 0,1 масс. % до 20 масс. %, из расчета на полимерную матрицу (а), непроницаемой для теплового излучения добавки,
c) от 0,01 масс. % до 10 масс. %, из расчета на полимерную матрицу (а), по меньшей мере одной не полимерной бромированной огнезащитной добавки,
d) от 0,01 масс. % до 10 масс. %, из расчета на полимерную матрицу (а), по меньшей мере одного бромированного полимера, содержащего по меньшей мере 50% брома,
e) от 0,01 масс. % до 5 масс. %, из расчета на полимерную матрицу (а), синергетической огнезащитной добавки,
f) от 1 масс. % до 10 масс. % по меньшей мере одного вспенивателя.
2. Полимерная композиция по п. 1, в которой количество не полимерных бромированных огнезащитных добавок составляет от 0,1 масс. % до 4 масс. %, из расчета на полимерную матрицу (а).
3. Полимерная композиция по п. 2, в которой количество не полимерных бромированных огнезащитных добавок составляет от 0,2 масс. % до 2,3 масс. %, из расчета на полимерную матрицу (а).
4. Полимерная композиция по п. 1, в которой количество бромированных полимеров составляет от 0,1 масс. % до 4 масс. %, из расчета на полимерную матрицу (а).
5. Полимерная композиция по п. 4, в которой количество бромированных полимеров составляет от 0,25 масс. % до 0,8 масс. %, из расчета на полимерную матрицу (а).
6. Полимерная композиция по любому из пп. 1-3, в которой полимерные бромированные огнезащитные добавки выбраны из производных бисфенола А.
7. Полимерная композиция по п. 6, в которой производные бисфенола А выбраны из тетрабромбисфенол А-бис-(2,3-дибромпропилэфира), тетрабромбисфенол А-бис-(2-метил-2,3-дибромпропилэфира), тетрабромбисфенол А-бис-(2-гидроксиэтил)эфира, тетрабромбисфенол А-бис-(аллилэфира), тетрабромбисфенола А, тетрабромбисфенол А-бис-(глицидилэфира) и их смесей.
8. Полимерная композиция по п. 7, в которой не полимерные огнезащитные добавки представляют собой двухкомпонентную смесь, которая содержит тетрабромбисфенол А-бис-(2,3-дибромпропилэфир) и тетрабромбисфенол А-бис-(2-метил-2,3-дибромпропилэфир), где указанные добавки содержатся в указанной смеси согласно массовому отношению тетрабромбисфенол А-бис-(2,3-дибромпропилэфира) к тетрабромбисфенол А-бис-(2-метил-2,3-дибромпропилэфиру), которое составляет от 5:95 до 95:5.
9. Полимерная композиция по любому из пп. 1-8, в которой бромированные полимеры, которые содержат по меньшей мере 50% брома, выбраны из бромированного полистирола, сополимера тетрабромбисфенол А-2,2-бис-(4-(2,3-эпоксипропокси)-дибромфенил)-пропана, бромированного полибутадиена и бромированных блок-сополимеров стирола и бутадиена и их смесей.
10. Полимерная композиция по п. 9, в которой бромированные полимеры, которые содержат по меньшей мере 50% брома, представляют собой смесь, которая содержит бромированный полистирол и сополимер тетрабромбисфенол А-2,2-бис-[4-(2,3-эпоксипропокси)-дибромфенил]-пропана.
11. Полимерная композиция по п. 9, в которой бромированные полимеры, которые содержат по меньшей мере 50% брома, представляют собой смесь, которая содержит бромированный полибутадиен и по меньшей мере один бромированный блок-сополимер стирола и бутадиена.
12. Полимерная композиция по п. 9, в которой бромированные полимеры, которые содержат по меньшей мере 50% брома, представляют собой смесь, которая содержит бромированный полистирол и по меньшей мере один бромированный блок-сополимер стирола и бутадиена.
13. Полимерная композиция по любому из пп. 1-12, в которой не полимерная огнезащитная добавка представляет собой тетрабромбисфенол А-бис-(аллилэфир), а бромированный полимер, который содержит по меньшей мере 50 масс. % брома, представляет собой бромированный блок-сополимер стирола и бутадиена.
14. Полимерная композиция по любому из пп. 1-12, в которой не полимерная огнезащитная добавка представляет собой смесь тетрабромбисфенол А-бис-(2,3-дибромпропилэфира) и тетрабромбисфенол А-бис-(2-метил-2,3-дибромпропилэфира), а бромированный полимер, который содержит по меньшей мере 50 масс. % брома, представляет собой бромированный блок-сополимер стирола и бутадиена.
15. Полимерная композиция по любому из пп. 1-14, в которой винилароматические полимеры получены путем гомополимеризации или сополимеризации винилароматических мономеров, выбранных из стирола, α-метилстирола, изомеров винилтолуола, изомеров этилстирола, изомеров пропилстирола, изомеров хлорстирола, изомеров метилхлорстирола, изомеров метоксистирола, изомеров ацетоксистирола, изомеров гидроксистирола, изомеров метилгидроксистирола и их смесей.
16. Полимерная композиция по любому из пп. 1-15, в которой винилароматические сополимеры получены из винилароматических мономеров и виниловых сомономеров, выбранных из диенов, нитрилов, сложных алкиловых эфиров, содержащих от 1 до 8 атомов углерода, и производных акриловой или метакриловой кислоты, винилацетата и их смесей.
17. Композиция по п. 16, в которой смеси виниловых сомономеров выбраны из смесей стирола и бутадиена; стирола и изопрена; гидрированного стирола и бутадиена; гидрированного стирола и изопрена; стирола и акрилонитрила; стирола и алкилакрилата; стирола и алкилметакрилата; стирола, бутадиена и алкилакрилата; стирола, бутадиена и алкилметакрилата; стирола, акрилонитрила и алкилакрилата; стирола и винилацетата.
18. Полимерная композиция по любому из пп. 1-17, в которой количество синергетических огнезащитных добавок составляет от 0,05% до 1%, из расчета на полимерную матрицу (а).
19. Полимерная композиция по любому из пп. 1-18, в которой синергетическая добавка выбрана из пероксида или нестабильного углеводорода.
20. Полимерная композиция по любому из пп. 1-19, которая также содержит переменное количество непроницаемой для теплового излучения добавки, составляющее от 0,5 масс. % до 15 масс. %, из расчета на полимерную матрицу (а).
21. Полимерная композиция по любому из пп. 1-19, которая также содержит переменное количество непроницаемой для теплового излучения добавки, составляющее от 1 масс. % до 7 масс. %, из расчета на полимерную матрицу (а).
22. Полимерная композиция по п. 20 или 21, в которой непроницаемая для теплового излучения добавка выбрана из углеродсодержащих соединений.
23. Полимерная композиция по п. 22, в которой непроницаемая для теплового излучения добавка выбрана из кокса, сажи или графита.
90
90
2
2
24. Полимерная композиция по п. 23, в которой кокс имеет размер частиц D от 0,2 до 100 микрон и площадь поверхности от 5 м/г до 200 м/г, где площадь поверхности измерена согласно ASTM D-3037-89, размер D частиц кокса измерен с помощью лазерного влажного анализатора размеров частиц типа Malvern 2000, измерение выполнено согласно методу ISO 13320, в течение измерения частицы кокса диспергированы в дистиллированной воде.
90
90
2
25. Полимерная композиция по п. 23, в которой графит имеет размер частиц D от 0,05 мкм до 100 мкм и площадь поверхности от 5 до 50 м/г, где площадь поверхности измерена согласно ASTM D-3037-89, размер D частиц графита измерен с помощью лазерного влажного анализатора размеров частиц типа Malvern 2000, измерение выполнено согласно методу ISO 13320, в течение измерения частицы графита диспергированы в дистиллированной воде.
90
90
26. Полимерная композиция по п. 23, в которой сажа имеет размер частиц D от 30 нм до 1000 нм, где размер D частиц сажи измерен с помощью лазерного влажного анализатора размеров частиц типа Malvern 2000, измерение выполнено согласно методу ISO 13320, в течение измерения частицы сажи диспергированы в дистиллированной воде.
27. Способ получения композиций по любому из пп. 1-26, который проводят в водной суспензии, и он включает стадию полимеризации в водной суспензии одного или более винилароматических мономеров и/или сомономеров, стадию добавления по меньшей мере одного вспенивателя, стадию добавления по меньшей мере одной непроницаемой для теплового излучения добавки, огнезащитных добавок или их смесей и добавления радикальных пероксидных инициаторов.
28. Способ получения композиций по любому из пп. 1-26 в непрерывной массе, который включает следующие последовательные стадии:
смешивание винилароматического полимера и/или сополимера в форме гранул, или порошка, или уже в расплавленном состоянии с непроницаемой для теплового излучения добавкой, как таковой или в форме маточной смеси, и с любыми дополнительным добавками с образованием полимерной смеси,
возможно, если она уже не находится в расплавленном состоянии, доведение полимерной смеси до температуры выше температуры плавления винилароматического полимера,
добавление в полимерную расплавленную смесь по меньшей мере одного вспенивателя, огнезащитных добавок или их смесей и любых дополнительных добавок с образованием винилароматической полимерной композиции,
смешивание полученной таким образом полимерной композиции с помощью статических или динамических смесительных элементов,
направление полимерной композиции после смешивания в режущее цепное устройство с системой распылительных форсунок или в цепное устройство, в котором резку полимера выполняют в грануляционной камере, в которой вспениваемые гранулы полностью погружены в воду, и давление воды в камере для резки составляет более 300 кПа (3 бар).